FR 2003353 A1 19691107 FR 6906273 A 19690306 69 06273 1 2003353 La présente invention concerne un conducteur électrique isolé en aluminium ou en alliage d1 aluminium ayant un diamètre inférieur à 3,5 mm. En raison du prix de plus en plus élevé du cuivre, ce métal 5 a ete remplace par l'aluminium dans les cables électriques. Ceci a été réalisé dans une certaine mesure lorsqu'il s'agit de conducteurs forts destinés au courant fort, lorsqu'on peut utiliser des procédés prédominants de jonction par compression, soudage et bra= sage. Pour des conducteurs plus minces, pour un courant fort, d'un 10 diamètre inférieur à 3,5 mm et avant tout pour les câbles téléphoniques et autres câbles de transmission de signaux, lorsque le diamètre des conducteurs atteint seulement 0,5 à 0,8 mm, ces procédés de jonction connus ne conviennent pas. La résistance mécanique de la matière est trop faible à ces petites dimensions pour 15 permettre une telle compression ou un tel soudage. Lorsqu'on brase de l'aluminium, un fondant doit être utilisé, et ceci, ainsi que la période relativement longue de chauffage nécessaire, du fait que ce brasage ne peut pas être effectué aussi rapidement qu'on le souhaiterait, réduit la résistance mécanique du conducteur et 20 nécessite une longue durée de traitement. Les conducteurs ayant des dimensions relativement petites n'ont par conséquent été jusqu'à présent fabriqués en aluminium, que dans une faible mesure, du fait que le brasage est difficile. Afin d'éviter ces difficultés, il a été proposé de recouvrir le fil d'aluminium avec 25 une couche de zinc puis avec une couche de cuivre èt finalement avec un revêtement externe d'étain. Cependant, un tel procédé est compliqué et coûteux et ne fournit pas toujours le résultat recherché. L'utilisation de conducteurs en aluminium est, suivant la 30 présente invention, rendue possible en munissant le conducteur d'aluminium drune couche d'étain non allié d'une épaisseur de 0,1 à 0,5 micron, dont l'extérieur est recouvert d'une couche d'une épaisseur de 0,1 à 4,0 microns d'un alliage dfétain et de plomb contenant 10 à 80$ d'étain, et le reste étant du plomb, de façon 35 que naturellement certains autres métaux, qui sont inclus en de faibles proportions habituellement, puissent être admis. Pour appliquer les deux couches, on peut utiliser des procédés connus. Ainsi, la couche d'étain peut être appliquée d'une BAD QBIGINAL §9 06273 2 2003353 façon appropriée au moyen d'un procédé électrolytique en utilisant un bain dit "Alsten" que l'on peut se procurer à la I & T Chemicals Inc. Détroit . Ce procédé a été décrit comme convenant parfaitement pour obtenir une grande résistance à la corro-5 sion, une possibilité de reproduction et une possibilité d'appliquer des couches de métaux différents par-dessus la couche d'étain. On peut même appliquer l'alliage de plomb et d'étain au moyen d'un procédé connu en soi? par exemple le procédé au fluo-borate. 10 On peut commencer la. pièce avec un fil métallique du dia mètre voulu, qui est recouvert des deux couches, ou ce quièerait le plus approprié, on commence la fabrication avec un câble de plus grand diamètre, qui est recouvert par de l'étain et l'alliage d'étain et de plomb, puis qui est étiré jusqu'à la dimension plus 15 mince voulue. A un tel étirage, l'alliage d'étain et de plomb forme un lubrifiant efficace qui facilite l'étirage. Un conducteur métallique suivant l'invention muni d'une couche d'étain et d'une couche d'étain et de plomb présente à peu près les mêmes qualités qu'un conducteur en cuivre, et peut être 20 isolé par tous les moyens isolants habituels, par exemple le papier, une matière plastique ou de l'huile. BAD ORIGINAL 69 06273 3 2003353 - REVENDICATION -Conducteur électrique isolé en aluminium eu en alliage d'aluminium d'un diamètre inférieur à 3,5 mm, caractérisé en ce que la surface du conducteur est recouverte d'une couche d'étain 5 non allié d'une épaisseur de 0,1 à 0,5 micron et d'une couche externe, ladite couche consistant en un alliage d'étain et de plomb d'une épaisseur de 0,1 à 4,0 microns contenant 10 à 80 $ d'étain, le reste étant du plomb. BAD ORIGI^